(57)【要約】【課題】相手部材に良好に圧接接合されて、相手部材との間で強い接合力を発揮する浸炭部品及びこれに用いる浸炭部品用鋼を提供する。【解決手段】浸炭部品を、質量％でＣ：0.10〜0.30％，Si：0.40〜3.00％，Mn：0.30〜3.00％，Ｐ：0.030％以下，Ｓ：0.030％以下，Cu：0.01〜1.00％，Ni：0.01〜3.00％，Cr：0.30〜3.00％，残部Fe及び不可避的不純物の組成を有し且つ下記式(１)及び式(２)を満たす鋼により構成されて真空浸炭され、相手部材に対して圧接により接合されて成るものとする。    [Si％]＋[Ni％]＋[Cu％]−[Cr％]＞0.3・・・式(１)    24×[Si％]＋3.2×[Mn％]＋6.8×[Cr％]＞28・・・式(２)【選択図】        図１
2015048505.tif 000002
【特許請求の範囲】
【請求項１】
質量％で
Ｃ：0.10〜0.30％
Si：0.40〜3.00％
Mn：0.30〜3.00％
Ｐ：0.030％以下
Ｓ：0.030％以下
Cu：0.01〜1.00％
Ni：0.01〜3.00％
Cr：0.30〜3.00％
残部Fe及び不可避的不純物の組成を有し且つ下記式(１)及び式(２)を満たす鋼により構成されて真空浸炭され、相手部材に対して圧接により接合されて成る浸炭部品。
[Si％]＋[Ni％]＋[Cu％]−[Cr％]＞0.3・・・式(１)
24×[Si％]＋3.2×[Mn％]＋6.8×[Cr％]＞28・・・式(２)
【請求項２】
請求項１において、前記鋼が質量％で
Mo：2.00％以下
を更に含有していることを特徴とする浸炭部品。
【請求項３】
請求項１，２の何れかにおいて、前記鋼が質量％で
Al：0.20％以下
Nb：0.20％以下
Ti：0.20％以下
Ｎ：0.05％以下
の１種又は２種以上を更に含有していることを特徴とする浸炭部品。
【請求項４】
請求項１〜３の何れかにおいて、前記鋼が質量％で
Ｂ：0.01％以下
を更に含有していることを特徴とする浸炭部品。
【請求項５】
真空浸炭され、相手部材に対して圧接により接合される浸炭部品に用いられる鋼であって、
質量％で
Ｃ：0.10〜0.30％
Si：0.40〜3.00％
Mn：0.30〜3.00％
Ｐ：0.030％以下
Ｓ：0.030％以下
Cu：0.01〜1.00％
Ni：0.01〜3.00％
Cr：0.30〜3.00％
残部Fe及び不可避的不純物の組成を有し且つ下記式(１)及び式(２)を満たしていることを特徴とする浸炭部品用鋼。
[Si％]＋[Ni％]＋[Cu％]−[Cr％]＞0.3・・・式(１)
24×[Si％]＋3.2×[Mn％]＋6.8×[Cr％]＞28・・・式(２)
【請求項６】
請求項５において、質量％で
Mo：2.00％以下
を更に含有していることを特徴とする浸炭部品用鋼。
【請求項７】
請求項５，６の何れかにおいて、質量％で
Al：0.20％以下
Nb：0.20％以下
Ti：0.20％以下
Ｎ：0.05％以下
の１種又は２種以上を更に含有していることを特徴とする浸炭部品用鋼。
【請求項８】
請求項５〜７の何れかにおいて、質量％で
Ｂ：0.01％以下
を更に含有していることを特徴とする浸炭部品用鋼。
【発明の詳細な説明】
【技術分野】
【０００１】
この発明は、相手部材に圧接により接合されて成る浸炭部品及びその浸炭部品に用いられる浸炭部品用鋼に関する。
【背景技術】
【０００２】
機械構造部品等を金属製の相手部材に接合する手法として従来から溶接による接合、特に母材の接合しようとする部分を加熱し、母材のみか又は母材と溶加材（溶接棒等）とを溶融させ、融合状態の溶融金属を凝固させることで、機械的な圧力を加えずに接合する融接（一般には溶接と言うとこの融接を指すことが多い）が広く用いられてきた。
TIG溶接，MIG溶接，レーザー溶接，電子ビーム溶接と呼ばれているものはこの融接に属する。
【０００３】
ところで、例えば自動車用の歯車や軸受部品等の高い表面硬度が求められる機械部品では、一般にSCR420等のJIS鋼種を部品形状に加工した後、浸炭焼入れを施し、表面硬化して使用しているが、この種の浸炭部品は融接が困難な部材である。
【０００４】
浸炭部品は高炭素濃度部材であり、そのためこれを溶融させたときにＣが酸化されて生ずるＣＯ２によりブローホールを発生させたり、或いは溶融部の凝固→マルテンサイト変態によって割れを生じたりし、これらの問題のため融接による接合が困難であった。
そのため浸炭部品を相手部材に固定し、取り付ける手段として従来では専らボルト止めやリベット止めが用いられて来た。
しかしながらボルト止め，リベット止めによる固定は面倒であるとともに、所要コストが高く、また形状的な自由度が低い。
【０００５】
近年、摩擦圧接，フラッシュ圧接等の圧接による接合方法が広く普及して来ており、このような接合方法を用いて上記の浸炭部品を相手部材に接合するといったことも考えられる。
ここで摩擦圧接は、母材を突き合せて圧力を加え、相対回転運動させたときの摩擦熱を利用して接合する方法で、フラッシュ圧接は電圧印加した母材同士を突き合せたときの放電による熱を利用して接合部を高温に熱し、その状態で圧力を加えて接合する方法で、何れも接合部を加熱軟化させた上で、外力により接合部に塑性変形を与え、接合を行う方法である（圧接は溶接の一分類に属する）。
【０００６】
これらの圧接では、接合面は主として外圧の作用により固相状態において接合されるが、塑性変形を容易にするために補助的加熱を行い、局部溶融を伴う場合もある。
【０００７】
図１は摩擦圧接による接合方法の一例を模式的に示している。
図示のようにこの摩擦圧接では、一方の被接合部材１０Ａを回転させながら、非回転状態のもう一方の被接合部材１０Ｂに対して一旦低い荷重（摩擦圧力）で軸方向に押し付けることで摩擦熱を発生させる（（ａ），（ｂ），（ｃ）参照）。
その後、更に大きな加圧（アプセット圧力）を行うと同時に、ブレーキによって回転側の被接合部材１０Ａを回転停止させる。
その際に摩擦熱により軟化した接合部付近に大きな塑性変形（アプセット寄り代）を引き起し、一対の被接合部材１０Ａ，１０Ｂを接合する。
【０００８】
浸炭部品の接合方法として、この種の圧接を適用することも考えられるが、浸炭部品の有する問題として、浸炭部品は高硬度（もともと浸炭部品は硬さを高めるために浸炭処理が施されている）であって塑性変形が困難であるため、圧接による接合方法の適用が難しい。
【０００９】
例えばＣ含有量が1％（質量％）以上の高Ｃ含有量の鋼や鋳鉄から成る部材を相手部材として圧接したとき、具体例を挙げれば例えば高Ｃ含有量のＦＣＤ４００等の鋳鉄部材を相手部材として圧接したとき、高硬度の浸炭部品と相手部材との硬さの差が大きいため、外力を加えて浸炭部品と相手部材とを圧接にて接合しようとすると、軟らかい相手部材ばかりが塑性変形してしまって浸炭部材が塑性変形せず、接合を上手くできない。
浸炭部品を相手部材とした場合にも同様に圧接が困難で、何れの部材も接合に必要な塑性変形を生じ難いため、上手く接合ができない。
こうした理由で、一般に浸炭部品は融接に代えて圧接を行うことも難しく、これまではボルトやビレットなどによる接合が行われて来た。
【００１０】
尚、本発明に対する先行技術として、下記特許文献１には「浸炭部品」についての発明が、特許文献２には「ショットピーニングによる表面強化処理を施した浸炭部品」についての発明が、特許文献３には「低歪真空浸炭ガス焼入れ用鋼およびそれから製造した低歪浸炭部品」についての発明が、特許文献４には、「転動部材用鋼、転動部材、及び、転動部材の製造方法」についての発明が、特許文献５には「高強度浸炭高周波焼入れ部品」についての発明が、特許文献６には「浸炭部品の製造方法及び鋼部品」についての発明が示され、それぞれにおいて本発明の鋼と類似した組成の鋼が開示されている。
しかしながらこれら文献には、浸炭部品を相手部材に対して圧接にて接合する点、更には圧接と関連した浸炭部品及び鋼の熱伝導率その他に関する言及は無く、文献に記載の発明は本発明とは別異のものである。
【先行技術文献】
【特許文献】
【００１１】
【特許文献１】特開２００７−２９１４８６号公報
【特許文献２】特開２００８−１５６６７３号公報
【特許文献３】特開２００８−１９５９９７号公報
【特許文献４】特開２００９−１１４４８８号公報
【特許文献５】特開２００８−２８０６１０号公報
【特許文献６】特開２０１０−９０４３７号公報
【発明の概要】
【発明が解決しようとする課題】
【００１２】
本発明は以上のような事情を背景とし、相手部材に良好に圧接接合されて、相手部材との間で強い接合力を発揮する浸炭部品及びこれに用いる浸炭部品用鋼を提供することを目的としてなされたものである。
【課題を解決するための手段】
【００１３】
而して請求項１は浸炭部品に関するもので、質量％でＣ：0.10〜0.30％，Si：0.40〜3.00％，Mn：0.30〜3.00％，Ｐ：0.030％以下，Ｓ：0.030％以下，Cu：0.01〜1.00％，Ni：0.01〜3.00％，Cr：0.30〜3.00％，残部Fe及び不可避的不純物の組成を有し且つ下記式(１)及び式(２)を満たす鋼により構成されて真空浸炭され、相手部材に対して圧接により接合されて成ることを特徴とする。
[Si％]＋[Ni％]＋[Cu％]−[Cr％]＞0.3・・・式(１)
24×[Si％]＋3.2×[Mn％]＋6.8×[Cr％]＞28・・・式(２)
【００１４】
請求項２のものは、請求項１において、前記鋼が質量％でMo：2.00％以下を更に含有していることを特徴とする。
【００１５】
請求項３のものは、請求項１，２の何れかにおいて、前記鋼が質量％でAl：0.20％以下，Nb：0.20％以下，Ti：0.20％以下，Ｎ：0.05％以下の１種又は２種以上を更に含有していることを特徴とする。
【００１６】
請求項４のものは、請求項１〜３の何れかにおいて、前記鋼が質量％でＢ：0.01％以下を更に含有していることを特徴とする。
【００１７】
請求項５は浸炭部品用鋼に関するもので、真空浸炭され、相手部材に対して圧接により接合される浸炭部品に用いられる鋼であって、質量％でＣ：0.10〜0.30％，Si：0.40〜3.00％，Mn：0.30〜3.00％，Ｐ：0.030％以下，Ｓ：0.030％以下，Cu：0.01〜1.00％，Ni：0.01〜3.00％，Cr：0.30〜3.00％，残部Fe及び不可避的不純物の組成を有し且つ下記式(１)及び式(２)を満たしていることを特徴とする。
[Si％]＋[Ni％]＋[Cu％]−[Cr％]＞0.3・・・式(１)
24×[Si％]＋3.2×[Mn％]＋6.8×[Cr％]＞28・・・式(２)
【００１８】
請求項６の浸炭部品用鋼は、請求項５において、質量％でMo：2.00％以下を更に含有していることを特徴とする。
【００１９】
請求項７の浸炭部品用鋼は、請求項５，６の何れかにおいて、質量％でAl：0.20％以下，Nb：0.20％以下，Ti：0.20％以下，Ｎ：0.05％以下の１種又は２種以上を更に含有していることを特徴とする。
【００２０】
請求項８の浸炭部品用鋼は、請求項５〜７の何れかにおいて、質量％でＢ：0.01％以下を更に含有していることを特徴とする。
【発明の作用・効果】
【００２１】
浸炭部品を圧接にて良好に相手部材に接合するためには、
１）浸炭部品の相手部材への接合予定部に酸化物ができるだけ無い状態にしなければならない。相手部材への接合界面に酸化物が存在していると、酸化物は硬く、溶けないし、またくっ付かず、剥れ易いため、このような酸化物があると上手く接合できないからである。
２）浸炭部品を圧接にて良好に相手部材に接合する上で、浸炭部品の接合予定部における炭化物の存在もまた同様に問題となる。炭化物もまた硬く、溶けないし、くっ付かず、剥れ易い点で酸化物と同様だからである。
３）浸炭部品の硬さを確保し、そのことによって浸炭部品の塑性変形が難しい状況の下でも、浸炭部品は相手部材に接合し易いものでなければならない。
【００２２】
第１の問題に対して、本発明では浸炭部品を真空浸炭部品とすることで解決を図っている。
酸素を含む雰囲気中で行う従来のガス浸炭であると、浸炭部品の表面に酸化膜が付いてしまうため、浸炭部品を上手く圧接にて相手部材に接合できない。
そこで本発明では浸炭部品を真空浸炭部品とすることで、浸炭部品の接合予定部をできるだけ酸化物の無い状態とし、問題の解決を図った。
【００２３】
例えば浸炭部品の摩擦圧接では、接合予定部に酸化物があったとしても、それが僅かであればこれをバリとして排出させた上、新生面同士を押し付けて凝着させ、接合できるものの、酸化物は良好な接合を阻害する要因となる。
しかるに真空浸炭部品ではこのような酸化物の存在を可及的に少なくし又は無くすことができ、酸化物による問題を解決できる。
【００２４】
第２の問題、即ち浸炭部品の接合予定部に炭化物が生成して、これが接合を阻害する問題に対して、本発明では浸炭部品に用いる鋼を、炭化物の生成を阻害するような成分系、具体的には式(１)を満たす組成とすることで解決を図った。
【００２５】
第３の問題に対し、本発明では鋼の熱伝導率、即ち浸炭部品の熱伝導率を低下させることによって解決を図った。
具体的には、熱伝導率の低下に最も効果の大きなSiの含有量を一定量以上に多くし、同じく熱伝導率の低下に働く他の成分Mn，Crを、熱伝導率低下に対する寄与率に応じて含有させたこと、具体的には鋼の組成、即ち浸炭部品が式(２)を満たすようにすることで解決を図った。
【００２６】
熱伝導率を低下させることで、浸炭部品の硬さを高く保ちつつ、接合面に熱ができるだけ集中するようにし、以て接合面付近を効果的に熱によって部分的に軟化させ、浸炭部品が高硬度であることによる接合の難しさの問題を解決した。
【００２７】
以上のような本発明によれば、従来圧接が困難とされていた浸炭部品であっても、相手部材に対して良好に圧接にて接合することができる。
また圧接が特に困難とされていた相手部材に対しても、浸炭部品を良好に圧接により接合することができる。
而して接合された浸炭部品は、相手部材との間に強固な接合力を生じ、相手部材とともに接合強度の信頼性の高い圧接接合体を構成する。
【００２８】
尚本発明において、真空浸炭はアセチレン，エチレン，プロパン等種々の炭化水素ガスを浸炭ガスとして使用することができる。浸炭パターンも任意である。
また真空度についても様々な真空度にて浸炭処理することができるが、酸素による影響を排除する上で２ｋＰａ以下の圧力とすることが望ましい。
本発明では浸炭部品における接合予定部の酸化物量は面積率で３０％以下としておくことが望ましい。より望ましくは面積率をゼロとしておく。
また接合予定部の炭化物量は面積率で１５％以下としておくことが望ましく、より望ましくは面積率をゼロとしておく。
【００２９】
請求項５〜請求項８は浸炭部品用鋼に関するもので、この浸炭部品用鋼を用いて真空浸炭により浸炭部品を製造し、相手部材と圧接により接合することで、接合強度が高強度で、接合部の強度品質の高い浸炭部品と相手部材との圧接接合体を構成することができる。
【００３０】
次に本発明における化学成分の限定理由につき以下に説明する。
Ｃ：0.10〜0.30％
Ｃは機械部品として強度を得る上で必要な元素で、含有量が0.10％を下回ると部品の心部にフェライトが生成して強度が低くなるため、0.10％以上含有させる。一方0.30％を超えると加工性、特に被削性が低くなって部品の成形に不利になるため上限値を0.30％とする。
【００３１】
Si：0.40〜3.00％
Siは、後述するCu、Niと共に、炭化物生成を抑制する元素であり、また熱伝導率を低くする上で有用な元素である。Siの下限を0.40％としたのは熱伝導率を低下させるためであり、またSiが少なすぎると耐焼付性・耐かじり性が低下し、強度が低下するためである。一方、Siの上限を3.00％としたのは、Siが多すぎると加工性、特に被削性が劣化するためである。
【００３２】
Mn：0.30〜3.00％
Mnは脱酸剤として鋼の溶製時に添加される。Mnは炭化物の生成にはあまり影響を与えないが、熱伝導率を低下させる元素として有用である。
但し、0.30％に達しない少量では、心部にフェライトが生成して強度が低くなり、また熱伝導率低下への寄与が不十分である。逆に3.00％を超える過大な量では、加工性特に被削性が低くなる。
【００３３】
Ｐ：0.030％以下
Ｓ：0.030％以下
これらは不純物であって、脆化を招くなど、部品の機械的性質にとって好ましくない成分であるから、その量は低い方がよい。上記の値は、ともに許容限度である。
【００３４】
Cu：0.01〜1.00％
Cuは、前述したSi、後述するNiと共に、炭化物生成を抑制する元素である。Cuの下限を0.01％としたのは、Cuが少なすぎると焼入性が低下し、強度が低下するためである。一方、Cuの上限を1.00％としたのは、Cuが多すぎると加工性、特に被削性が劣化するためである。
【００３５】
Ni：0.01〜3.00％
Niは、前述したSi、Cuと共に、炭化物生成を抑制する元素である。Niの下限を0.01％としたのは、Niが少なすぎると焼入性が低下し、強度が低下するためである。一方、Niの上限を3.00％としたのは、Niが多すぎると加工性、特に被削性が劣化するためである。
【００３６】
Cr：0.30〜3.00％
Crは炭化物の生成を促進する成分であり、炭化物生成を阻害する観点から、更には加工性特に被削性の観点から、本発明では含有量を3.00％以下に規制する。但し含有量が少なすぎると焼入れ性が低くなって、製品の機械的特性が不満足になるので、また熱伝導率低下に寄与するため含有量を0.30％以上とする。
【００３７】
Mo：2.00％以下
焼入れ性を向上させ、焼戻し軟化抵抗性を高めるために添加することができる。多量になると鋼の加工性を悪くするので2.00％以下の含有量とする。望ましい含有量の下限値は0.01％である。
【００３８】
Al：0.20％以下
結晶粒の粗大化を抑制する働きがあり、その効果を得たい場合には含有させることができる。望ましい量は0.005％以上である。但し含有量が過大になると鋼中にアルミナが形成されて強度の低下を招き、また加工性を損なうため、含有量を0.20％以下とする。
【００３９】
Nb：0.20％以下
Ti：0.20％以下
これらの成分は、浸炭時に生じる結晶粒の成長を抑制し、整粒組織を保つ上で有効である。但し過大な添加は加工性に悪影響を及ぼすので、それぞれ含有量を0.20％以下とする。Nb，Tiの望ましい含有量の下限値はそれぞれ0.001％，0.001％である。
【００４０】
Ｎ：0.05％以下
Ｎが存在すると結晶粒の粗大化を防止する作用があるので、少なくとも0.001％を存在させることが好ましい。この効果は0.05％程度で飽和するので、含有量をこれ以下とする。
【００４１】
Ｂ：0.01％以下
Ｂは、焼入れ性の向上に効果があるので、所望により添加する。大量の存在は加工性にとって有害であるから、0.01％以下の範囲内で添加量を選択する。望ましい含有量の下限値は0.001％である。
【００４２】
[Si％]＋[Ni％]＋[Cu％]−[Cr％]＞0.3・・・式(１)
Si，Ni及びCuは炭化物の生成を抑制し、一方Crは増加させる。
浸炭部品に生じた炭化物が、浸炭部品と相手部材との圧接の妨げとなるのを防ぐことを狙いとする本発明では、Si，Ni，Cu及びCrの添加量をバランスさせ、真空浸炭時における炭化物生成を阻む。その目的のためにSi，Ni，Cu，Crが上記式(１)を満たすように含有させる。
【００４３】
24×[Si％]＋3.2×[Mn％]＋6.8×[Cr％]＞28・・・式(２)
Si，Mn，Crは、鋼の熱伝導率を低下させる効果がある。式(２)中Si，Mn，Crの係数は、それぞれ熱伝導率低下に対する寄与度を表している。
式(２)の左辺の値が28を超えるように成分調整することで、圧接時において浸炭部品の接合面に生じた摩擦熱の拡散を抑え、接合を良好に行うことができる。
【図面の簡単な説明】
【００４４】
【図１】摩擦圧接による接合方法の一例を模式的に表した図である。
【図２】引張試験片の形状を示した図である。
【実施例】
【００４５】
次に本発明の実施例を以下に説明する。
表１の実施例１〜１６，比較例１〜６に示す化学組成の鋼を溶製し、熱間鍛造にてφ１２ｍｍの棒材に加工し、真空浸炭処理を行った。
真空浸炭は次のような条件の下で行った。
ここでは滴注式ガス浸炭炉を用い、キャリアガスにメタノール分解ガスを、エンリッチガスにプロパンを使用して行った。炉内を真空引きして１．５ｋＰａの減圧状態とし、上記棒材を９５０℃に加熱して６０分間浸炭処理した。
次いで１．５ｋＰａの下で６０分拡散処理をした後、温度を焼入れ温度である８５０℃に落として３０分間保持し、その後油焼入れを行った。更にその後１８０℃で６０分間焼戻しを行った。
【００４６】
【表１】
2015048505.tif 000003
【００４７】
以上のようにして真空浸炭処理した試験片について酸化物面積率，炭化物面積率の測定を行い、またφ１２ｍｍのＪＩＳ  ＦＣＤ４００の棒材を相手部材として圧接試験を行った。更に圧接による接合部から接合面を含む引張試験片を切り出して引張試験を行った。
ここで酸化物面積率，炭化物面積率は以下のようにして求めた。また圧接試験は以下の条件の下で行った。
【００４８】
＜酸化物面積率及び炭化物面積率の測定＞
浸炭後の棒材の表面をナイタールで腐食し、ＳＥＭ観察（１０００倍）を行って酸化物及び炭化物の面積率の測定を行った。
【００４９】
＜圧接試験＞
ブレーキ式摩擦圧接機を用い、摩擦圧力４０ＭＰａ，アプセット圧力１００ＭＰａ，全寄り量２ｍｍの条件で摩擦圧接を行った。
【００５０】
＜引張試験＞
圧接による接合部から接合面を含む引張試験片を切り出し、引張試験を行った。
図２に引張試験片の形状を示す。試験片はＪＩＳ Ｚ ２２０１の１４Ａ号試験片に基づいており、図中左半分が浸炭部品であり、右半分がＦＣＤ４００材である。
これらの結果が表２に示してある。
【００５１】
【表２】
2015048505.tif 000004
【００５２】
これら表１，２より以下のことが分かる。
比較例１は、Siの添加量が本発明の下限値よりも少なく、式（１）の左辺（[Si％]＋[Ni％]＋[Cu％]−[Cr％]）の値が本発明の下限値を下回っており、浸炭後浸炭部品に炭化物が発生している。また式（２）の左辺（24×[Si％]＋3.2×[Mn％]＋6.8×[Cr％]）の値も本発明の下限値を下回っていて浸炭部品の熱伝導率が十分に低くない。
その結果、圧接による接合部の強度が低く、引張試験において接合部で破断している。
【００５３】
一方、比較例２，３は、Siの添加量は本発明の範囲内であるものの、式（１）の左辺の値が本発明の下限値を下回っており、浸炭後炭化物が発生している。また式（２）の左辺の値が本発明の下限値を下回っていて、浸炭部品の熱伝導率が低くない。
その結果、圧接後の引張試験において接合部で破断が生じており、接合強度も低い。
【００５４】
比較例４は、ガス浸炭を行っているため浸炭後の浸炭部品に酸化物が発生しており、圧接後の引張試験において接合部で破断が生じており、接合強度に低い。
【００５５】
比較例５，６は、式（２）の左辺の値が本発明の下限値を下回っており、浸炭部品の熱伝導率が低くない。
その結果、圧接における接合部の強度が低く、引張試験において接合部で破断が生じている。
【００５６】
これらに対し、式（１）の左辺の値，式（２）の左辺の値が何れも本発明で規定する範囲を満たした鋼を用いて真空浸炭され、圧接接合されて成る実施例１〜１６は、圧接による接合部の強度が十分に高強度で、そのために圧接後の引張試験では接合部で破断せずにＦＣＤ４００母材側で破断を生じている。
【符号の説明】
【００５７】
１０Ａ，１０Ｂ  被接合部材
【図１】
2015048505.tif 000005
【図２】
2015048505.tif 000006